(57)【要約】【課題】ウェットグリップ性能および耐摩耗性を両立するようにしたタイヤ用ゴム組成物を提供する。【解決手段】芳香族ビニル−共役ジエンゴムを含むジエン系ゴム１００質量部に、アルミニウムアルコキシドを１〜３０質量部配合してなることを特徴とする。【選択図】なし【特許請求の範囲】
【請求項１】
芳香族ビニル−共役ジエンゴムを含むジエン系ゴム１００質量部に、アルミニウムアルコキシドを１〜３０質量部配合してなることを特徴とするタイヤ用ゴム組成物。
【請求項２】
前記ジエン系ゴム１００質量部に対し、シリカを１２０質量部未満、カーボンブラックを２０質量部以上配合してなり、前記シリカおよびカーボンブラックの合計１００質量％に対する前記カーボンブラックの比率が４０質量％以上であることを特徴とする請求項１に記載のタイヤ用ゴム組成物。
【請求項３】
前記ジエン系ゴム１００質量部に対し、軟化点が６０〜１８０℃である炭化水素樹脂を１０〜６０質量部配合してなることを特徴とする請求項１または２に記載のタイヤ用ゴム組成物。
【請求項４】
空気入りタイヤのトレッドを形成してなることを特徴とする請求項１〜３のいずれかに記載のタイヤ用ゴム組成物。
【請求項５】
請求項１〜４のいずれかに記載のタイヤ用ゴム組成物からなることを特徴とする空気入りタイヤ。
【発明の詳細な説明】
【技術分野】
【０００１】
本発明は、ウェットグリップ性能および耐摩耗性を改良するタイヤ用ゴム組成物に関する。
【背景技術】
【０００２】
サーキット等を走行する高性能自動車向けの空気入りタイヤには、極めて高いレベルの性能が求められる。例えば競技用ウェットタイヤには、湿潤路面での安定性（ウェットグリップ性能）および耐摩耗性を高いレベルで優れることが要求される。ウェットグリップ性能を向上させるため、カーボンブラックおよびシリカを共に配合したタイヤ用ゴム組成物が知られている。しかし、カーボンブラックの一部をシリカに置き換えると、耐摩耗性が低下するという問題がある。
【０００３】
特許文献１は、ジエン系ゴム１００重量部に対し、水酸化アルミニウムを５〜１５０重量部、ならびにカーボンブラックおよび／またはシリカを配合したゴム組成物によりウェットグリップ性能の向上を図ることを提案する。しかしながら、このゴム組成物も、同様に耐摩耗性が低下するという問題がある。
【先行技術文献】
【特許文献】
【０００４】
【特許文献１】特開２００５−２１３３５３号公報
【発明の概要】
【発明が解決しようとする課題】
【０００５】
本発明の目的は、ウェットグリップ性能および耐摩耗性を両立するようにしたタイヤ用ゴム組成物を提供することにある。
【課題を解決するための手段】
【０００６】
上記目的を達成する本発明のタイヤ用ゴム組成物は、芳香族ビニル−共役ジエンゴムを含むジエン系ゴム１００質量部に、アルミニウムアルコキシドを１〜３０質量部配合してなることを特徴とする。
【発明の効果】
【０００７】
本発明のタイヤ用ゴム組成物は、上記構成の通り芳香族ビニル−共役ジエンゴムを含むジエン系ゴム１００質量部に、アルミニウムアルコキシドを１〜３０質量部配合するようにしたので、ウェットグリップ性能および耐摩耗性を従来レベル以上に両立することができる。
【０００８】
タイヤ用ゴム組成物は、前記ジエン系ゴム１００質量部に対し、シリカを１２０質量部未満、カーボンブラックを２０質量部以上配合してなり、前記シリカおよびカーボンブラックの合計１００質量％に対する前記カーボンブラックの比率が４０質量％以上であるとよい。シリカおよびカーボンブラックをこのような範囲内で配合することにより、ウェットグリップ性能および耐摩耗性を両立しながら、乾きかけ路面におけるウェットグリップ性能およびグリップ性能の持続性並びに耐摩耗性を向上することができる。
【０００９】
また前記ジエン系ゴム１００質量部に対し、軟化点が６０〜１８０℃である炭化水素樹脂を１０〜６０質量部配合するとよく、ウェットグリップ性能をより一層優れたものにすることができる。
【００１０】
上述したタイヤ用ゴム組成物は空気入りタイヤのトレッドを形成するのに好適である。このタイヤ用ゴム組成物からなる空気入りタイヤは、ウェットグリップ性能および耐摩耗性を従来以上の高いレベルで両立することができる。
【発明を実施するための形態】
【００１１】
本発明のタイヤ用ゴム組成物において、ゴム成分は、芳香族ビニル共役ジエンゴムを含むジエン系ゴムである。芳香族ビニル共役ジエンゴムとしては、例えばスチレンブタジエンゴムが挙げられる。スチレンブタジエンゴムは、溶液重合スチレンブタジエンゴム、乳化重合スチレンブタジエンゴムのいずれでもよい。
【００１２】
スチレンブタジエンゴムのスチレン量は、特に制限されるものではないが、好ましくは１０〜５０質量％、好ましくは１５〜４５質量％である。スチレンブタジエンゴムのスチレン量が１０質量％未満であると、ゴム強度が低くなり、またグリップ性能も低下する虞がある。またスチレンブタジエンゴムのスチレン量が５０質量％を超えると、耐摩耗性が悪化する虞がある。なおスチレンブタジエンゴムのスチレン量は1Ｈ−ＮＭＲにより測定するものとする。
【００１３】
スチレンブタジエンゴムのビニル量は、特に制限されるものではないが、好ましくは５〜８０質量％、より好ましくは８〜７０質量％である。スチレンブタジエンゴムのビニル量が５質量％未満であると、グリップ性能が低下する虞がある。またスチレンブタジエンゴムのビニル量が８０質量％を超えると、硬くなりすぎてグリップ性能が低下する虞がある。なおスチレンブタジエンゴムのビニル量は1Ｈ−ＮＭＲにより測定するものとする。
【００１４】
スチレンブタジエンゴムのＴｇは、特に制限されるものではないが、好ましくは−４０℃以上、好ましくは−３５〜０℃である。スチレンブタジエンゴムのＴｇが−４０℃より低いと、ウェットグリップ性能が低下する。またスチレンブタジエンゴムのＴｇが０℃より高いと、耐摩耗性が悪化する。なお本明細書においてスチレンブタジエンゴムのＴｇは示差走査熱量測定（ＤＳＣ）により２０℃／分の昇温速度条件によりサーモグラムを測定し、転移域の中点の温度とする。またスチレンブタジエンゴムが油展品であるときは、油展成分（オイル）を含まない状態におけるスチレンブタジエンゴムのガラス転移温度とする。
【００１５】
スチレンブタジエンゴムの重量平均分子量（Ｍｗ）は５０万〜２００万、好ましくは６０万〜１８０万である。スチレンブタジエンゴムのＭｗが５０万未満であると、ゴム強度が低下する。またＭｗが２００万を超えると、ゴム組成物の加工性が悪化する。なお本明細書においてスチレンブタジエンゴムの重量平均分子量（Ｍｗ）はゲルパーミエーションクロマトグラフィー（ＧＰＣ）により標準ポリスチレン換算により測定するものとする。
【００１６】
ジエン系ゴム１００質量％中のスチレンブタジエンゴムの含有量は、好ましくは３０〜１００質量％、より好ましくは５０〜１００質量％である。スチレンブタジエンゴムの含有量が５０質量％未満であると、ウェット性能が悪化する。
【００１７】
本発明のタイヤ用ゴム組成物は、スチレンブタジエンゴム以外の他のジエン系ゴムを含むことができる。他のジエン系ゴムとして例えば天然ゴム（ＮＲ）、ポリイソプレンゴム（ＩＲ）、ポリブタジエンゴム（低シスＢＲ）、高シスＢＲ、高トランスＢＲ（ブタジエン部のトランス結合含有量７０〜９５％）、スチレン−イソプレン共重合ゴム、ブタジエン−イソプレン共重合ゴム、溶液重合ランダムスチレン−ブタジエン−イソプレン共重合ゴム、乳化重合ランダムスチレン−ブタジエン−イソプレン共重合ゴム、乳化重合スチレン−アクリロニトリル−ブタジエン共重合ゴム、アクリロニトリル−ブタジエン共重合ゴム、高ビニルＳＢＲ−低ビニルＳＢＲブロック共重合ゴム、ポリイソプレン−ＳＢＲブロック共重合ゴム、ポリスチレン−ポリブタジエン−ポリスチレンブロック共重合体等を挙げることができる。
【００１８】
本発明のタイヤ用ゴム組成物は、ジエン系ゴム１００質量部に、アルミニウムアルコキシドを１〜３０質量部配合する。アルミニウムアルコキシドを配合することにより、耐摩耗性を維持しながら、ウェットグリップ性能を従来レベル以上に向上することができる。アルミニウムアルコキシドの配合量は、ジエン系ゴム１００質量部に対し、好ましくは４〜２６質量部、より好ましくは８〜２２質量部であるとよい。アルミニウムアルコキシドの配合量が１質量部未満であると、ウェットグリップ性能を改良する作用が十分に得られない。またアルミニウムアルコキシドの配合量が３０質量部を超えると、ウェットグリップ性能が却って低下する。
【００１９】
アルミニウムアルコキシドは白色粉体であり、有機合成において反応試剤、触媒として用いられる。アルミニウムアルコキシドのアルコキシ基は、炭素数が好ましくは１〜１０、より好ましくは１〜６である。アルコキシ基としては、例えばメトキシ、エトキシ、プロピルオキシ、イソプロピルオキシ、ブチルオキシ、ｓ−ブチルオキシ、ｔ−ブチルオキシ、イソブチルオキシ、ペンチルオキシ、イソアミルオキシ、ｔ−アミルオキシ、ヘキシルオキシ、シクロヘキシルオキシ、シクロヘキシルメチルオキシ、テトラヒドロフラニルオキシ、テトラヒドロピラニルオキシ、２−メトキシエチルオキシ、３−メトキシプロピルオキシ、４−メトキシブチルオキシ、２−ブトキシエチルオキシ、メトキシエトキシエチルオキシ、メトキシエトキシエトキシエチルオキシ、３−メトキシブチルオキシ、２−メチルチオエチルオキシ、トリフルオロメチルオキシ等が挙げられる。
【００２０】
またアルミニウムアルコキシドとして例えばアルミニウムアルキルアルコキシド、環状アルミニウムオリゴマー、アルミニウムキレート等が挙げられる。アルミニウムアルキルアルコキシドとしては、例えばアルミニウムメトキシド、アルミニウムエトキシド、アルミニウムイソプロポキシド、アルミニウム−ｎ−ブトキシド、アルミニウム−ｓ−ブトキシド、アルミニウム−ｔ−ブトキシド、アルミニウム−ｎ−ヘキシル、アルミニウム−ｎ−オクチル、アルミニウム−ｎ−デシル、アルミニウム−ｎ−ドデシル、アルミニウム−シクロヘキシル等が挙げられる。またアルミニウムキレートとしては、例えばジイソプロポキシ（エチルアセトアセタト）アルミニウム、トリス（エチルアセトアセタト）アルミニウム等が挙げられる。なかでも炭素数２〜５のアルキルアルコキシ基を有するものが好ましい。
【００２１】
本発明のタイヤ用ゴム組成物は、カーボンブラックおよびシリカを配合する。カーボンブラックおよびシリカを配合することにより、ウェットグリップ性能、耐摩耗性を含むゴム組成物の特性を優れたものにすることができる。
【００２２】
カーボンブラックの配合量は、ジエン系ゴム１００質量部に対し、好ましくは２０質量部以上、より好ましくは２０〜１２０質量部、さらに好ましくは３０〜１００質量部である。カーボンブラックの配合量を２０質量部以上にすることにより耐摩耗性を維持、向上することができる。
【００２３】
シリカの配合量は、ジエン系ゴム１００質量部に対し、好ましくは１２０質量部未満、より好ましくは１０質量部以上１２０質量部未満、さらに好ましくは２０〜１００質量部である。シリカの配合量が１２０質量部未満にすることにより耐摩耗性を維持、向上することができる。
【００２４】
本発明のタイヤ用ゴム組成物は、カーボンブラックおよびシリカの配合量が上述した範囲内で、かつシリカおよびカーボンブラックの合計１００質量％に対するカーボンブラックの比率が４０質量％以上、好ましくは５０質量％以上である。シリカおよびカーボンブラックの配合量がこれらの要件をすべて満たすことにより、意外にも乾きかけ路面におけるウェットグリップ性能、グリップ持続性および乾きかけ路面の耐摩耗性を、従来レベル以上に優れたものにすることができる。
【００２５】
競技用ウェットタイヤにはあらゆる路面コンディションに対応できる性能が求められている。降雨の状態であればウェット性能に特化したタイヤを使用する。しかし、路面は濡れているものの降雨が止んだ場合、路面は徐々に乾いていくため、ウェット性能に特化したタイヤでは摩耗が進行してしまう。一方、ドライタイヤでは濡れている路面ではグリップを発揮することができない。このためウェットタイヤには、乾いていく路面に対するウェットグリップ性能と耐摩耗性、グリップの持続性がより一層高い次元で両立することが求められる。本発明のタイヤ用ゴム組成物は、アルミニウムアルコキシドを用い、かつシリカおよびカーボンブラックの配合を好適範囲にすることで、乾いていく路面でのウェットグリップ性能、グリップ持続性、耐摩耗性を両立させることができる。
【００２６】
カーボンブラックの窒素吸着比表面積（Ｎ2ＳＡ）は好ましくは２００〜４００ｍ2／ｇ、より好ましくは２１０〜３９０ｍ2／ｇである。カーボンブラックのＮ2ＳＡが２００ｍ2／ｇ未満であると、グリップ性能が低下する。またカーボンブラックのＮ2ＳＡが４００ｍ2／ｇを超えると、耐摩耗性が悪化する。カーボンブラックのＮ2ＳＡはＪＩＳ  Ｋ６２１７−２に準拠して求めるものとする。
【００２７】
シリカのＮ2ＳＡは、好ましくは１００〜３００ｍ2／ｇ、より好ましくは１１０〜２９０ｍ2／ｇであるとよい。シリカのＮ2ＳＡが１００ｍ2／ｇ未満であるとグリップ性能が低下する。またシリカのＮ2ＳＡが３００ｍ2／ｇを超えると、加工が困難になる。シリカのＮ2ＳＡはＪＩＳ  Ｋ６２１７−２に準拠して求めるものとする。
【００２８】
シリカとしては、タイヤ用ゴム組成物に通常使用されるシリカ、例えば湿式法シリカ、乾式法シリカあるいは表面処理シリカなどを使用することができる。
【００２９】
本発明のタイヤ用ゴム組成物において、シリカと共にシランカップリング剤を配合することにより、シリカの分散性を向上しジエン系ゴムとの補強性をより高くすることができる。シランカップリング剤は、シリカ配合量に対して好ましくは２〜２０質量％、より好ましくは５〜１５質量％配合するとよい。シランカップリング剤の配合量がシリカ質量の２質量％未満の場合、シリカの分散性を向上する効果が十分に得られない。また、シランカップリング剤が２０質量％を超えると、シランカップリング剤同士が重合してしまい、所望の効果を得ることができなくなる。
【００３０】
シランカップリング剤としては、特に制限されるものではないが、硫黄含有シランカップリング剤が好ましく、例えばビス−（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルジメトキシメチルシラン、３−メルカプトプロピルジメチルメトキシシラン、２−メルカプトエチルトリエトキシシラン、３−メルカプトプロピルトリエトキシシラン、およびエボニック社製のＶＰ  Ｓｉ３６３等の特開２００６−２４９０６９号公報に例示されているメルカプトシラン化合物等、３−トリメトキシシリルプロピルベンゾチアゾールテトラスルフィド、３−トリエトキシシリルプロピルベンゾチアゾリルテトラスルフィド、３−トリエトキシシリルプロピルメタクリレートモノスルフィド、３−トリメトキシシリルプロピルメタクリレートモノスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、ビス（３−ジエトキシメチルシリルプロピル）テトラスルフィド、ジメトキシメチルシリルプロピル−Ｎ，Ｎ−ジメチルチオカルバモイルテトラスルフィド、ジメトキシメチルシリルプロピルベンゾチアゾリルテトラスルフィド、３−オクタノイルチオプロピルトリエトキシシラン、３−プロピオニルチオプロピルトリメトキシシラン、ビニルトリメトキシシラン、ビニルトリエトキシシラン、ビニルトリス（２−メトキシエトキシ）シラン、３−グリシドキシプロピルトリメトキシシラン、３−グリシドキシプロピルメチルジメトキシシラン、β−（３，４−エポキシシクロヘキシル）エチルトリメトキシシラン、３−アミノプロピルトリメトキシシラン、Ｎ−（β−アミノエチル）−γ−アミノプロピルトリメトキシシラン、Ｎ−（β−アミノエチル）−γ−アミノプロピルメチルジメトキシシランなどを例示することができる。また、シランカップリング剤は有機ケイ素化合物であり、有機ケイ素化合物としてポリシロキサン、ポリシロキサンの側鎖又は両末端又は片末端又は側鎖と両末端両方にアミノ基又はエポキシ基又はカルビノール基又はメルカプト基又はカルボキシル基又はハイドロジェン基又はポリエーテル基又はフェノール基又はシラノール基又はアクリル基又はメタクリル基又は長鎖アルキル基などの有機基を１つ以上導入したシリコーンオイル、１種以上の有機シランを縮合反応させて得られるシリコーンオリゴマーなども例示することができる。なかでもビス−（３−トリエトキシシリルプロピル）テトラスルフィド、ビス（３−トリエトキシシリルプロピル）ジスルフィドが好ましい。
【００３１】
本発明のタイヤ用ゴム組成物は、軟化点が好ましくは６０〜１８０℃の炭化水素樹脂（レジン）を配合することによりウェットグリップ性能をより優れたものにすることができる。炭化水素樹脂の軟化点は、より好ましくは８０〜１６０℃である。炭化水素樹脂の軟化点が６０℃未満であると、グリップ性能を改良する作用が得られない。また炭化水素樹脂の軟化点が１８０℃を超えると、ゴム中に分散させることが困難となる。炭化水素樹脂の軟化点はＪＩＳ  Ｋ６２２０−１（環球法）に準拠し測定したものとする。
【００３２】
炭化水素樹脂の配合量は、ジエン系ゴム１００質量部に対し好ましくは１０〜６０質量部、好ましくは１０〜４０質量部である。炭化水素樹脂の配合量が１０質量部未満であると、グリップ性能を十分に改良することができない。また炭化水素樹脂の配合量が６０質量部を超えると、発熱が過大になりグリップ持続性が低下する。
【００３３】
炭化水素樹脂としては、特に限定されるものではないが、例えば例えば、テルペン系樹脂、ロジン系樹脂などの天然樹脂、石油系樹脂、石炭系樹脂、フェノール系樹脂、キシレン系樹脂などの合成樹脂及びこれらの変性物が例示される。なかでもテルペン系樹脂および／または石油系樹脂が好ましく、特にテルペン系樹脂の変性物が好ましい。
【００３４】
テルペン系樹脂としては、例えばα−ピネン樹脂、β−ピネン樹脂、リモネン樹脂、水添リモネン樹脂、ジペンテン樹脂、テルペンフェノール樹脂、テルペンスチレン樹脂、芳香族変性テルペン樹脂、水素添加テルペン樹脂等が好適に挙げられる。なかでも芳香族変性テルペン樹脂が好ましい。
【００３５】
芳香族変性テルペン樹脂は、テルペンと芳香族化合物とを重合することにより得られる。テルペンとしては、例えばα−ピネン、β−ピネン、ジペンテン、リモネンなどが例示される。芳香族化合物としては、例えばスチレン、α−メチルスチレン、ビニルトルエン、インデンなどが例示される。なかでも芳香族変性テルペン樹脂としてスチレン変性テルペン樹脂が好ましい。このような芳香族変性テルペン樹脂は、ジエン系ゴムとの相溶性が良好であるため、ゴム組成物の動的粘弾性を改質し、ウェットグリップ性能および発熱性を改良することができる。
【００３６】
石油系樹脂としては、芳香族系炭化水素樹脂あるいは飽和または不飽和脂肪族系炭化水素樹脂が挙げられ、例えばＣ5系石油樹脂（イソプレン、１，３−ペンタジエン、シクロペンタジエン、メチルブテン、ペンテンなどの留分を重合した脂肪族系石油樹脂）、Ｃ9系石油樹脂（α−メチルスチレン、ｏ−ビニルトルエン、ｍ−ビニルトルエン、ｐ−ビニルトルエンなどの留分を重合した芳香族系石油樹脂）、Ｃ5−Ｃ9共重合石油樹脂などが例示される。
【００３７】
本発明のタイヤ用ゴム組成物は、カーボンブラック、シリカ以外の他の充填剤を配合することができる。他の充填剤としては、例えばクレイ、水酸化アルミニウム、炭酸カルシウム、マイカ、タルク、水酸化アルミニウム、酸化アルミニウム、酸化チタン、硫酸バリウム等の無機フィラーや、セルロース、レシチン、リグニン、デンドリマー等の有機フィラーを例示することができる。
【００３８】
本発明のタイヤ用ゴム組成物には、上記成分以外に、常法に従って、加硫又は架橋剤、加硫促進剤、老化防止剤、加工助剤、可塑剤、液状ポリマー、熱硬化性樹脂、熱可塑性樹脂などのタイヤ用ゴム組成物に一般的に使用される各種配合剤を配合することができる。このような配合剤は一般的な方法で混練してタイヤ用ゴム組成物とし、加硫又は架橋するのに使用することができる。これらの配合剤の配合量は本発明の目的に反しない限り、従来の一般的な配合量とすることができる。タイヤトレッド用タイヤ用ゴム組成物は、公知のゴム用混練機械、例えば、バンバリーミキサー、ニーダー、ロール等を使用して、上記各成分を混合することによって調製することができる。
【００３９】
本発明のタイヤ用ゴム組成物は、空気入りタイヤのトレッド用ゴム組成物として好適に使用することができる。このゴム組成物でトレッド部を構成した空気入りタイヤは、サーキット等における高速走行時のウェットグリップ性能および耐摩耗性のバランスを従来レベル以上に向上することができる。またシリカおよびカーボンブラックの配合量を好適な範囲内にすることにより、ウェットグリップ性能および耐摩耗性を両立しながら、乾きかけ路面におけるウェットグリップ性能、そのグリップ性能の持続性および耐摩耗性を優れたものにすることができる。
【００４０】
以下、実施例によって本発明をさらに説明するが、本発明の範囲はこれらの実施例に限定されるものではない。
【実施例】
【００４１】
表２に示す配合剤を共通配合とし、表１に示す配合からなる１１種類のタイヤ用ゴム組成物（実施例１〜８、比較例１〜３）を、硫黄および加硫促進剤を除く成分を、１.８Ｌの密閉式バンバリーミキサーを用いて６分間混合し、１５０℃でミキサーから放出後、室温まで冷却した。その後、再度１．８リットルの密閉式バンバリーミキサーを用いて３分間混合し、放出後、オープンロールにて硫黄および加硫促進剤を混合することによりタイヤ用ゴム組成物を調製した。
【００４２】
上記で得られたタイヤ用ゴム組成物をタイヤトレッド部に使用して、タイヤサイズ１９５／５５Ｒ１５の空気入りタイヤを製造した。これらの空気入りタイヤについて、ウェットグリップ性能、乾きかけ路面のウェットグリップ性能、乾きかけ路面のウェットグリップ性能の持続性および乾きかけ路面の耐摩耗性を以下の方法で評価した。
【００４３】
ウェットグリップ性能
得られた空気入りタイヤを、それぞれサイズ１５×６Ｊのリムに組み、空気圧２００ｋＰａを充填し、テスト車両の４輪に装着し、テストドライバーがウェット条件のサーキットコース（１周約２ｋｍ）を１０周連続走行させたときの周回毎のラップタイムを計測した。得られた結果は、平均ラップタイムの逆数を算出し、比較例１の値を１００とする指数として、表１の「ウェットグリップ性能」に示した。この指数が大きいほど、平均ラップタイムが速く、ウェットグリップ性能が優れることを意味する。
【００４４】
乾きかけ路面のウェットグリップ性能およびその持続性
得られた空気入りタイヤを、それぞれサイズ１５×６Ｊのリムに組み、空気圧２００ｋＰａを充填し、テスト車両の４輪に装着し、テストドライバーが乾きかけ路面からなるサーキットコース（１周約２ｋｍ）を１０周連続走行させたときの周回毎のラップタイムを計測した。得られた結果は、平均ラップタイムの逆数を算出し、比較例１の値を１００とする指数として、表１の「ウェットグリップ性能（乾きかけ路面時）」に示した。この指数が大きいほど、平均ラップタイムが速く、乾きかけ路面のウェットグリップ性能が優れることを意味する。
【００４５】
また乾きかけ路面からなるサーキットコースを周回したとき、３〜４周目の平均ラップタイムに対し、９〜１０周目の平均ラップタイムが遅くなった時間を計測し、その逆数を算出した。得られた結果を比較例１の値を１００とする指数として、表１の「持続性（乾きかけ路面時）」に示した。この指数が大きいほど、平均ラップタイムの低下が少なく、乾きかけ路面のウェットグリップ性能の持続性が優れることを意味する。
【００４６】
乾きかけ路面の耐摩耗性
上記で得られた空気入りタイヤを、それぞれサイズ１５×６Ｊのリムに組み、空気圧２００ｋＰａを充填し、テスト車両の４輪に装着し、テストドライバーが乾きかけ路面からなるサーキットコース（１周約２ｋｍ）を１０周連続走行させた後、空気入りタイヤのトレッドにおける溝深さを計測した。得られた結果は、比較例１の値を１００とする指数として、表１の「耐摩耗性（乾きかけ路面時）」に示した。この指数が大きいほど、乾きかけ路面の耐摩耗性が優れることを意味する。
【００４７】
【表１】
2017214508.tif 000002
【００４８】
表１において、使用した原材料の種類は、以下の通りである。
・ＳＢＲ：乳化重合スチレンブタジエンゴム、日本ゼオン社製Ｎｉｐｏｌ  １７３９、スチレン量が４０質量％、ビニル含有量が１４％、ガラス転移温度が−３１℃、重量平均分子量が７２万、スチレンブタジエンゴム００質量部にオイル成分３７．５質量部を添加した油展品
・シリカ：ローディア社製Ｚｅｏｓｉｌ  １１６５ＭＰ、Ｎ2ＳＡ＝１６５ｍ2／ｇ
・カーボンブラック、東海カーボン社製シースト９、Ｎ2ＳＡ＝１４２ｍ2／ｇ
・水酸化アルミ：昭和電工社製 ハイジライトＨ−４３
・アルミニウムアルコキシド−１：アルミニウムエトキシド、川研ファインケミカル社製アルミニウムエトキサイド
・アルミニウムアルコキシド−２：アルミニウムイソプロポキシド、川研ファインケミカル社製ＰＡＤＭ
・シランカップリング剤：ビス（３−トリエトキシシリルプロピル）テトラスルフィド、エボニック社製Ｓｉ６９
・樹脂：軟化点が１４５℃の芳香族変性テルペン樹脂、ヤスハラケミカル社製ＹＳレジンＴ−１４５
・オイル：昭和シェル石油社製エキストラクト４号Ｓ
【００４９】
【表２】
2017214508.tif 000003
【００５０】
なお、表２において使用した原材料の種類を下記に示す。
・亜鉛華：正同化学工業社製酸化亜鉛３種
・ステアリン酸：日油社製ビーズステアリン酸ＹＲ
・老化防止剤：フレキシス社製６ＰＰＤ
・硫黄：鶴見化学工業社製金華印油入微粉硫黄
・加硫促進剤−１：加硫促進剤ＣＢＳ、大内新興化学工業社製ノクセラーＣＺ−Ｇ
・加硫促進剤−２：加硫促進剤ＤＰＧ、大内新興化学工業社製ノクセラーＤ
【００５１】
表１から明らかなように実施例１〜８のタイヤ用ゴム組成物は、ウェットグリップ性能および耐摩耗性に優れることが確認された。また実施例１〜６のタイヤ用ゴム組成物は、乾きかけ路面におけるウェットグリップ性能およびその持続性に優れることが確認された。
【００５２】
比較例２のタイヤ用ゴム組成物は、アルミニウムアルコキシドの代わりに水酸化アルミを配合したので、耐摩耗性が劣る。
【００５３】
比較例３のタイヤ用ゴム組成物は、アルミニウムアルコキシドの配合量が３０質量部を超えるので、ウェットグリップ性能が却って低下する。